(57)【特許請求の範囲】
【請求項１】
基紙の少なくとも一方の面に、無機顔料とバインダとアニオン性サイズ剤とを含む塗工層を有する耐水耐油紙であって、前記塗工層は、無機顔料１００質量部に対し、固形分換算でバインダを４０〜８０質量部、アニオン性サイズ剤を３〜５質量部含有し、前記バインダは、ガラス転移点が３５〜４５℃であるスチレンアクリル系共重合体２５〜５０質量％と、ガラス転移点が０〜１０℃であるスチレンブタジエン系共重合体２５〜７５質量％とを含むことを特徴とする耐水耐油紙。
【請求項２】
前記無機顔料は、平均粒子径が０．５〜２．０μｍである重質炭酸カルシウムを５０質量％以上含有することを特徴とする請求項１に記載の耐水耐油紙。
【請求項３】
前記無機顔料は、重質炭酸カルシウムを含有し、更に酸化チタン及び／又はカオリンを含有することを特徴とする請求項１に記載の耐水耐油紙。
【請求項４】
前記アニオン性サイズ剤は、スチレンアクリル系アニオン性サイズ剤、及び／又はスチレンマレイン系アニオン性サイズ剤であることを特徴とする請求項１に記載の耐水耐油紙。
【請求項５】
前記塗工層の塗工量は、固形分で基紙の片面あたり１０〜１６ｇ／ｍ2であることを特徴とする請求項１に記載の耐水耐油紙。
【請求項６】
無機顔料を水中に添加し、無機顔料分散液を調製する無機顔料分散液調製ステップと、
前記無機顔料分散液にバインダとアニオン性サイズ剤とを添加して塗工液を調製する塗工液調製ステップと、
前記塗工液を基紙の片面若しくは両面に塗工する塗工ステップと、
前記塗工液を乾燥させる乾燥ステップと、を有し、
前記塗工液は、無機顔料１００質量部に対し、固形分換算でバインダを４０〜８０質量部、アニオン性サイズ剤を３〜５質量部含有し、且つ前記バインダは、ガラス転移点が３５〜４５℃であるスチレンアクリル系共重合体２５〜５０質量％と、ガラス転移点が０〜１０℃であるスチレンブタジエン系共重合体２５〜７５質量％とを含む、ことを特徴とする耐水耐油紙の製造方法。
【請求項７】
無機顔料１００質量部に対し、固形分換算でバインダを４０〜８０質量部、アニオン性サイズ剤を３〜５質量部含有し、且つ前記バインダは、ガラス転移点が３５〜４５℃であるスチレンアクリル系共重合体２５〜５０質量％と、ガラス転移点が０〜１０℃であるスチレンブタジエン系共重合体２５〜７５質量％とを含む、ことを特徴とする耐水耐油紙の塗工層用塗工液。
【発明の詳細な説明】
【技術分野】
【０００１】
本発明は、基紙の一方面または両面に塗工層を有する耐水耐油紙に関し、特に、耐水性と印刷適性が良好で、塗工層と非塗工層、塗工層と塗工層のブロッキングを生じない耐水耐油紙に関するものである。
【背景技術】
【０００２】
耐水耐油紙は、冷凍用食品の包装材やワインラベル等の分野で使用されている。このような耐水耐油紙としては、結露した場合でも波打ちやしわが発生しないラミネート紙やフィルム貼合紙及び合成紙が使用されてきたが、これら従前の耐水耐油紙は焼却時の熱量が大きいなどの廃棄時の問題があることから、近年ではアクリル系樹脂等を塗工した耐水耐油紙が主流となっている。
【０００３】
アクリル系樹脂等を塗工した耐水耐油紙としては、アクリル系ディスパージョンとスチレン・ブタジエン系ディスパージョンとの混合物からなる塗料を塗工した耐水耐油紙が提案されている（例えば特許文献１）。
【０００４】
しかしながら、このようなアクリル系樹脂等を塗工した耐水耐油紙では、塗工層のバリアー性を向上させるため、ガラス転移点の比較的低いアクリル系樹脂が使用されていることが多い。このためアクリル系樹脂等を塗工した耐水耐油紙は、塗工層の粘着性が比較的高く、巻取りや平版で積み重ねた状態で保管する際や運搬する際に、塗工層と非塗工層、若しくは塗工層と塗工層が接着する所謂ブロッキングが生じやすくなる。特許文献１に示された耐水耐油紙についても、ヒートシール適性を有するものであるため、ブロッキングの問題は解決されていなかった。
【０００５】
上記のブロッキングを改善する構成としては、液体吸収性をコッブ吸水度で５０〜２０ｇ／ｍ2・２分の範囲にコントロールした基紙にＴｇが１０〜２８℃の範囲にあるアクリル系樹脂エマルジョンを固形分で３〜２０ｇ／ｍ2塗工し加熱乾燥した耐水耐油紙が提案されている（例えば特許文献２）。さらに、ガラス転移点が−４０℃〜２５℃の範囲であるアクリル系合成ゴムを１種類以上含む接着剤成分１００重量部に、少なくとも１種類以上の無機顔料を１０〜１２０重量部と、架橋剤を０．１重量部以上配合してなる塗料が、紙基材の少なくとも片面に塗布された耐水耐油紙も提案されている（例えば特許文献３）。
【先行技術文献】
【特許文献】
【０００６】
【特許文献１】特開２００２−１３０９５号公報
【特許文献２】特開平９−１１１６９３号公報
【特許文献３】特開２００５−８２９２０号公報
【発明の概要】
【発明が解決しようとする課題】
【０００７】
しかしながら、特許文献２のようにアクリル樹脂のみからなる塗工層では、高度な耐水性は得られるものの、前述の通り塗工層の粘着性が比較的高くなるために、使用するアクリル樹脂としてブロッキングが生じ難いものを選択したとしても、それのみでブロッキング性の問題を大きく改善するには至らない。さらに、多色オフセット印刷をした場合にはその高度な耐水性により湿し水が塗工層内に吸収されず塗工層表面に残りやすく、表面に残存した湿し水がブランケットからのインク転写を妨げることでインクの着肉性が悪くなり、印刷ムラになりやすく、良好な印刷面を得ることができないという問題もある。また、特許文献３のようにガラス転移点が低いアクリル系樹脂エマルジョンを主剤とした場合であっても、耐水性と耐油性は得られるものの、ブロッキング性については十分でなく、依然として課題が残ることとなる。
【０００８】
本発明は上記の問題を鑑みてなされたものであり、その目的とするところは、良好な耐水性及び耐油性を保持するとともに、ブロッキングが生じにくく、多色オフセット印刷適性の良好な耐水耐油紙を提供することにある。
【０００９】
本発明の他の目的並びに作用効果については、以下の記述を参照することにより、当業者であれば容易に理解されるであろう。
【課題を解決するための手段】
【００１０】
上記の課題解決のため、本発明の耐水耐油紙は、基紙の少なくとも一方の面に、無機顔料とバインダとアニオン性サイズ剤とを含む塗工層を有する耐水耐油紙であって、前記塗工層は、無機顔料１００質量部に対し、固形分換算でバインダを４０〜８０質量部、アニオン性サイズ剤を３〜５質量部含有し、前記バインダは、ガラス転移点が３５〜４５℃であるスチレンアクリル系共重合体２５〜５０質量％と、ガラス転移点が０〜１０℃であるスチレンブタジエン系共重合体２５〜７５質量％とを含むことを特徴とする。
【００１１】
このような構成によれば、塗工層におけるバインダの使用量が適切であり、なおかつブロッキングの抑制に効果があるガラス転移点が３５〜４５℃であるスチレンアクリル系共重合体と、耐水耐油性に寄与するガラス転移点が０〜１０℃であるスチレンブタジエン系共重合体との配合比率も適切なものであるために耐水性、耐油性、及び耐ブロッキング性のバランスに優れたものとなる。加えて、サイズ剤を添加したことにより更に高い耐水性、耐油性が得られ、耐ブロッキング性もより向上し、良好な耐水性と耐油性とを保持するとともに、インク着肉性に優れ、ブロッキングが生じ難い耐水耐油紙を得ることができる。
【００１２】
本発明の好ましい実施の形態においては、前記無機顔料は、平均粒子径が０．５〜２．０μｍである重質炭酸カルシウムを５０質量％以上含有することが好ましい。
【００１３】
このような構成によれば、耐水性に寄与する重質炭酸カルシウムの配合割合が高いために耐水性が更に向上し、また、重質炭酸カルシウムの中でも平均粒子径が０．５〜２．０μｍであるものを用いたことで比表面積が適切なものとなり、ブロッキングを更に抑制することができる。
【００１４】
本発明の好ましい実施の形態においては、前記無機顔料は重質炭酸カルシウムを含有し、更に酸化チタン又はカオリンを含有することが好ましい。
【００１５】
このような構成によれば、炭酸カルシウム、酸化チタンは耐水性の向上に寄与するためにこれらを用いれば耐水性をより向上させることができ、また、カオリンは平板状の形態を有するため少量の配合でも耐油性の向上に寄与するため、より耐水性及び耐油性に優れた耐水耐油紙が得られる。
【００１６】
本発明の好ましい実施の形態においては、前記アニオン性サイズ剤は、スチレンアクリル系アニオン性サイズ剤、及び／又はスチレンマレイン系アニオン性サイズ剤であることが好ましい。
【００１７】
このような構成によれば、スチレンアクリル系アニオン性サイズ剤とスチレンマレイン系アニオン性サイズ剤は耐油性とインク着肉性に寄与するため、より耐油性とインク着肉性に優れた耐水耐油紙が得られる。
【００１８】
本発明の好ましい実施の形態においては、前記塗工層の塗工量は、固形分で基紙の片面あたり１０〜１６ｇ／ｍ2であることが好ましい。
【００１９】
このような構成によれば、塗工層の塗工量が適切であるため、十分な耐水性及び耐油性を有する一方で、インク乾燥性にも優れた耐水耐油紙が得られる。
【００２０】
また、本発明は耐水耐油紙の製造方法に関する発明としても捉えることができる。
【００２１】
本発明に係る耐水耐油紙の製造方法は、無機顔料を水中に添加し、無機顔料分散液を調製する無機顔料分散液調製ステップと、前記無機顔料分散液にバインダとアニオン性サイズ剤とを添加して塗工液を調製する塗工液調製ステップと、前記塗工液を基紙の片面若しくは両面に塗工する塗工ステップと、前記塗工液を乾燥させる乾燥ステップと、を有する。また前記塗工液は、無機顔料１００質量部に対し、固形分換算でバインダを４０〜８０質量部、アニオン性サイズ剤を３〜５質量部含有し、且つ前記バインダは、ガラス転移点が３５〜４５℃であるスチレンアクリル系共重合体２５〜５０質量％と、ガラス転移点が０〜１０℃であるスチレンブタジエン系共重合体２５〜７５質量％とを含むものである。
【００２２】
そして、このような構成によれば、塗工面にムラがなく、耐水性及び耐油性に優れ、ブロッキングが生じにくい耐水耐油紙を製造することができる。
【００２３】
本発明は更に別の面から捉えると、耐水耐油紙の塗工層用塗工液に関する発明としても捉えることができる。
【００２４】
本発明に係る耐水耐油紙の塗工層用塗工液は、無機顔料１００質量部に対し、固形分換算でバインダを４０〜８０質量部、アニオン性サイズ剤を３〜５質量部含有し、且つ前記バインダは、ガラス転移点が３５〜４５℃であるスチレンアクリル系共重合体２５〜５０質量％と、ガラス転移点が０〜１０℃であるスチレンブタジエン系共重合体２５〜７５質量％とを含むものである。
【００２５】
このような塗工層用塗工液を所定の基紙の片面、若しくは両面に塗工することで、ブロッキングが生じにくい耐水耐油紙が得られる。
【発明の効果】
【００２６】
本発明によれば、優れた耐水性と耐油性を保持すると共に、長時間の保管や運搬の際に塗工面と非塗工面同士、または塗工面と塗工面がブロッキングしない上に、多色オフセット印刷適性のインク着肉性が改善された耐水耐油紙を提供することができる。
【図面の簡単な説明】
【００２７】
【図１】実施例における塗工層の組成を示す図表（その１）である。
【図２】実施例における塗工層の組成を示す図表（その２）である。
【図３】実施例における塗工層の組成を示す図表（その３）である。
【図４】実施例における塗工層の組成を示す図表（その４）である。
【図５】実施例により得られた耐水耐油紙の物性を示す図表である。
【図６】比較例における塗工層の組成を示す図表（その１）である。
【図７】比較例における塗工層の組成を示す図表（その２）である。
【図８】比較例における塗工層の組成を示す図表（その３）である。
【図９】比較例における塗工層の組成を示す図表（その４）である。
【図１０】比較例により得られた耐水耐油紙の物性を示す図表である。
【発明を実施するための形態】
【００２８】
以下、本発明について説明するが、本発明はこれらの実施形態に限定して解釈されるものではない。
【００２９】
（基紙）
本発明の耐水耐油紙に用いる基紙は、パルプを主成分とする。ここで使用するパルプとしては、ＬＢＫＰ（広葉樹晒クラフトパルプ）及び／又はＮＢＫＰ（針葉樹晒クラフトパルプ）の木材パルプを主に用いることができる。他のパルプとしては、亜硫酸パルプ（ＳＰ）、ソーダパルプなどの化学パルプ、砕木パルプ（ＧＰ）、サーモメカニカルパルプ（ＴＭＰ）などの機械パルプや、古紙、ワラ、バガス、ヨシ、ケナフなどの非木材パルプについても本発明の目的とする効果を損ねない範囲で用いることができる。
【００３０】
本発明の基紙は填料を含有してもよい。填料の種類に制限はないが、例えば、軽質炭酸カルシウム、重質炭酸カルシウム、ホワイトカーボン、タルク、カオリン、酸化チタン、ゼオライト、合成樹脂填料等の公知の填料を適宜使用することができる。
【００３１】
本発明に用いる基紙には、前記したパルプと填料以外の製紙用添加剤も本発明の目的を損なわない範囲で用いることができる。このような製紙用添加剤としては、ロジンサイズ剤、強化ロジンサイズ剤、アルキルケテンダイマー、アルケニル無水コハク酸等のサイズ剤、カチオン澱粉、両性澱粉、エステル化澱粉、ポリアクリルアミド、ポリビニルアルコール、ポリアミンポリアミドエピクロルヒドリン等の紙力増強剤、硫酸バンド、濾水性向上剤、歩留向上剤、ピッチコントロール剤、スライムコントロール剤、高分子定着剤、消泡剤、着色染料、着色顔料、蛍光染料等が挙げられる。
【００３２】
本発明において基紙の抄造方法としては、特に限定するものでなく、長網抄紙機、円網抄紙機、あるいは長網と円網のコンビネーション、ツインワイヤー抄紙機、オントップツインワイヤー抄紙機、短網抄紙機、傾斜ワイヤー抄紙機など公知の抄紙機を用いて抄造することができる。
【００３３】
また、基紙の抄紙方法についても特に限定するものではなく、酸性抄紙、中性抄紙、アルカリ抄紙のいずれの方式でも抄紙することができる。基紙の坪量は、耐水耐油紙の用途に応じて定めることができ、例えば、包装用途であれば４０〜３００ｇ／ｍ2とすることが好ましく、ラベル用途であれば７０〜１８０ｇ／ｍ2とすることが好ましい。
【００３４】
また、基紙には、必要に応じて、澱粉、ポリビニルアルコール、ポリアクリルアミドなどの接着剤をサイズプレスなどにより塗工してもよく、この際に必要に応じて表面サイズ剤、耐水化剤、保水剤、増粘剤、滑剤、蛍光染料などの助剤を加えて塗工を行ってもよい。
【００３５】
（塗工層）
本発明の耐水耐油紙は、基紙の少なくとも一方の面に無機顔料とバインダとアニオン性サイズ剤とを含有する塗工層を設けたものである。
【００３６】
（無機顔料）
本発明の塗工層に使用する無機顔料としては、軽質炭酸カルシウムや重質炭酸カルシウムの炭酸カルシウム、硫酸カルシウム、カオリン、デラミクレー、エンジニアードカオリン、焼成カオリン、クレー、タルク、炭酸マグネシウム、酸化マグネシウム、珪酸、珪酸塩、コロイダルシリカ、サチンホワイト、水酸化アルミニウム、水酸化カルシウム、水酸化亜鉛、酸化亜鉛、硫酸バリウム、酸化チタン、白土、合成非晶質シリカ、ベントナイト等の無機顔料を使用することができる。このように塗工層に無機顔料を含有させることで、インキ着肉性を向上させることができる。これらの無機顔料の中でも、耐水性を付与しやすいことから炭酸カルシウム、酸化チタンが好ましい。また、平板状の形態を有するカオリンを少量配合することで、塗工層の耐油性の向上に効果がある。
【００３７】
また、無機顔料としては、平均粒子径が０．５〜２．０μｍの重質炭酸カルシウムを５０質量％以上含むことが好ましい。より好ましくは８０質量％以上である。無機顔料の主成分を平均粒子径が０．５〜２．０μｍの重質炭酸カルシウムとすることにより、耐水性と耐油性とを向上させることができる。重質炭酸カルシウムの平均粒子径が０．５μｍを下回ると重質炭酸カルシウムの比表面積が広くなるため、耐水性と耐油性の更なる向上効果が得られ難くなることに加え、塗工層用の塗料を作製する際に塗料粘度が上昇しやすくなるため、実用上塗工機が制限されてしまう。一方、重質炭酸カルシウムの平均粒子径が２．０μｍを上回ると、無機顔料の比表面積が小さくなるためバインダが塗工層表面に多く析出して耐ブロッキング性を満足できないおそれがあり、印刷適性のインク着肉性も悪化してしまうことがある。また、塗工層用の塗料中で無機顔料が沈降し易くなるため、塗工安定性を損ねるおそれもある。
【００３８】
なお、本発明において、無機顔料の平均粒子径はＥＬＳＺ−１０００（大塚電子社製）を用いて光散乱法により測定した。
【００３９】
（バインダ）
本発明の塗工層に使用するバインダは、ガラス転移点が３５〜４５℃であるスチレンアクリル系共重合体（以下、バインダ（Ａ）と表すことがある）２５〜５０質量％と、ガラス転移点が０〜１０℃のスチレンブタジエン系共重合体（以下、バインダ（Ｂ）と表すことがある）２５〜７５質量％を含有する。
【００４０】
これら２種のバインダをそれぞれ単独で使用した場合に、ガラス転移点が３５〜４５℃であるスチレンアクリル系共重合体（バインダ（Ａ））では、ブロッキングの問題は生じないが耐水性と耐油性があまり向上しない傾向にある。一方、ガラス転移点が０〜１０℃であるスチレンブタジエン系共重合体（バインダ（Ｂ））は、耐水性と耐油性を大きく向上させるものの、その反面、塗工層表面が柔らかく粘着性の高いものになりやすく、塗工面同士の接触面積が増えてブロッキングの問題が生じる。そこで本発明では、バインダ（Ａ）とバインダ（Ｂ）とを混合してバインダの主成分とすることで、耐水性と耐油性と耐ブロッキング性とをバランス良く向上させる。更にはインク着肉性を向上させることができる。
【００４１】
先にも述べたように、本発明においてはガラス転移点が３５〜４５℃であるスチレンアクリル系共重合体（バインダ（Ａ））は全バインダの２５〜５０質量％を占めるように配合する。バインダ（Ａ）の配合量が２５質量％未満となると、ブロッキングが生じやすくなるばかりかインク着肉性にも劣る塗工層となる。逆にバインダ（Ａ）の配合量が５０質量％を超えると、塗工層にひび割れが生じやすくなり、耐水性に劣るものとなる。
【００４２】
本発明においては、ガラス転移点が０〜１０℃であるスチレンブタジエン系共重合体（バインダ（Ｂ））は全バインダの２５〜７５質量％を占めるように配合する。バインダ（Ｂ）の配合量が２５質量％未満となると、耐水性と耐油性に寄与するバインダ（Ｂ）の配合量が少ないために耐水性と耐油性を満足できない。逆にバインダ（Ｂ）の配合量が７５質量％を超えると、ブロッキングの問題が生じる。
【００４３】
本発明においては、本発明の目的とする効果を損なわない範囲で、バインダ（Ａ）とバインダ（Ｂ）と共に、他のバインダを塗工層に含有させることができる。他のバインダとしてはバインダ（Ａ）やバインダ（Ｂ）とはガラス転移点の異なるアクリル系バインダやスチレンブタジエン系バインダであってもよく、また、ポリビニルアルコール系樹脂やポリ酢酸ビニル系樹脂等の塗工層用バインダとして慣用されるものを使用することができる。但し、水溶性樹脂は多量に配合すると耐水性を損ねる原因となるので、含有させる場合であっても、比較的少量に留める必要がある。
【００４４】
本発明において塗工層中のバインダの総量は、固形分換算で無機顔料１００質量部に対して４０〜８０質量部とし、５０〜７０質量部であればより好ましい。塗工層中のバインダの総量が４０質量部を下回ると、耐水性と耐油性に寄与するバインダ（Ｂ）の配合量も相対的に低下するため、耐水性と耐油性を満足できない。逆に塗工層中のバインダの総量が８０質量部を上回ると、バインダ（Ａ）とバインダ（Ｂ）の配合割合が適切であっても相対的にバインダ（Ｂ）の配合量が増加し、ブロッキングの問題とインク着肉性の悪化を生じる。
【００４５】
（サイズ剤）
本発明においては、塗工層に更にサイズ剤を含有させる。前述したとおり、本発明においてはバインダ（Ａ）とバインダ（Ｂ）とを混合してバインダの主成分とすることにより、耐水性と耐油性と耐ブロッキング性とをバランス良く向上させることができるが、更にサイズ剤を特定量含有させることで耐水性と耐油性と耐ブロッキング性を更に向上させることができる。
【００４６】
ここで用いるサイズ剤としては、凝集が起こりにくいという点からアニオン性サイズ剤が好ましいが、バインダと凝集を起こさないものであればカチオン性、ノニオン性のものであっても良い。一部のカチオン性のサイズ剤はバインダと凝集をおこしやすく、凝集が起こると塗工層用塗工液の性状が安定しなくなるため、結果的に耐水性に劣る塗工層となってしまう。
【００４７】
ここで用いるサイズ剤としては、特に限定するものではなく、スチレンアクリル系、スチレンマレイン系、ロジン系、アルケニル無水コハク酸、アルケルケテンダイマー、オレフィン系、パラフィンワックス等を用いることができる。これらの中でも耐油性とインク着肉性が向上しやすいことから、スチレンアクリル系またはスチレンマレイン系のアニオン性サイズ剤が好ましい。
【００４８】
サイズ剤の添加により耐水性が向上することは従前より知られているが、本願発明者等はサイズ剤の添加により耐油性と耐ブロッキング性についても向上することを見出した。作用機序については明らかではないが、油は水よりも表面張力が小さいために塗工層表面の微細な凹凸にも入り込みやすいが、サイズ剤を塗工層に添加するとサイズ剤が塗工層表面の微細な凹凸を埋めて結果的に耐油性の向上に繋がっているのではないかと考えられる。また、ブロッキングは主に塗工層のバインダ部分同士の接触により生じるが、バインダとサイズ剤、サイズ剤とサイズ剤という組み合わせでは生じにくい。このため、サイズ剤を塗工層に添加することでバインダ同士の接触面積が減少し、その結果として耐ブロッキング性が向上したのではないかと考えられる。
【００４９】
サイズ剤の含有量は、塗工層中の無機顔料１００質量部に対して３〜５質量部とする。無機顔料に対して３質量部を下回ると、耐水性及び耐油性が劣るだけでなく耐ブロッキング性が悪化してしまう。逆に５質量部を上回るとインク着肉性が悪化するだけでなく、塗工層用の塗料が増粘しやすくなり塗工方法が限定される。また、耐水性と耐油性の向上効果が頭打ちとなり、コスト的に不利となる。
【００５０】
本発明において塗工層の塗工量は、固形分で基紙の片面当り１０〜１６ｇ／ｍ2とすることが好ましい。塗工層の塗工量が基紙の片面あたり１０ｇ／ｍ2を下回ると、耐水性及び耐油性を損ねるおそれがある。逆に１６ｇ／ｍ2を上回るとインク乾燥性を損ねるおそれがある。
【００５１】
本発明においては、塗工層に、前記した無機顔料とバインダとアニオン性サイズ剤以外の製紙用添加剤も本発明の目的を損なわない範囲で必要に応じて用いることができる。このような製紙用添加剤としては、分散剤、消泡剤、ｐＨ調整剤、湿潤剤、保水剤、増粘剤、架橋剤、離型剤、防腐剤、柔軟剤、導電防止剤、帯電防止剤、耐水化剤、可塑剤、着色染料、着色顔料、還元剤、酸化防止剤、香料、脱臭剤等が挙げられる。
【００５２】
本発明においては、塗工層用塗工液を基紙に塗工し、乾燥させて塗工層を得る。塗工層を設ける際の塗工方法については、特に限定されるものではなく、公知の塗工装置を用いることができる。例えば、ブレードコーター、ロールコーター、リバースロールコーター、エアナイフコーター、ダイコーター、バーコーター、グラビアコーター、カーテンコーター、チャンプフレックスコーター、リップコーター、ロッドコーター、ゲートロールコーター、スプレーコーター、サイズプレスコーター、フィルム転写型コーターなどの塗工方式によってオフマシンコーターあるいはオンマシンコーターで、単層あるいは多層塗工することで、本発明の耐水耐油紙を得ることができる。
【００５３】
また、前記塗工層を形成後に、マシンカレンダー、ソフトカレンダー、スーパーカレンダーなどのカレンダー処理を行ってもよい。
【００５４】
本発明において、耐水性の目安としては塗工層面のＪＩＳ  Ｐ−８１４０の接触時間１２０秒後におけるコッブ吸水度にて判断を行い、前記コッブ吸水度が３ｇ／ｍ2以下であれば十分な耐水性を有するものと認められる。また、耐油性の目安としては、ＪＡＰＡＮ  ＴＡＰＰＩ  紙パルプ試験方法  Ｎｏ．４１（２０００）における、紙及び板紙−はつ油度試験方法−キット法耐油度にて判断を行い、キット法耐油度が１２級以上であれば十分な耐油性を有するものと認められる。
【００５５】
本発明にかかる耐水耐油紙においては、耐水度及び耐油度が上記の目安を満たせば、ＪＩＳ  Ｐ  ８１５５：２０１０に準拠した方法で測定した王研式透気度が１００００秒以上となると考えられる。より詳細には、本発明の構成を満たした上で塗工層に欠陥がなく十分に密となっていれば、耐水耐油紙の透気度は１００００秒以上となり、十分な耐水耐油性を備えていることとなる。王研式透気度が１００００秒を下回ると、紙基材の片面または両面に設けた塗工層に大きな欠陥を生じることから、溶剤及び油に対する耐性が劣る。
【実施例１】
【００５６】
以下に本発明に係る耐水耐油紙を実施例にて更に詳しく説明するが、本発明はこれらに何等限定されるものではない。なお、実施例中の％と部は、特に断らない限り、それぞれ重量％、重量部を表す。
【００５７】
（実施例１）
＜基紙の作成＞
広葉樹晒クラフトパルプ（３００〜４００ｍｌＣＳＦ）６０重量部と、針葉樹晒クラフトパルプ（４００〜５００ｍｌＣＳＦ）４０重量部とからなるパルプ分散液に、硫酸バンド１．０重量部、填料として軽質炭酸カルシウムを３．０重量部添加し、ロジンサイズ剤０．２重量部、カチオン澱粉０．７重量部を添加して抄紙した。表面処理剤として、酸化澱粉を塗布量が片面当たり１．６ｇ／ｍ2、表面サイズ剤を塗布量が片面当たり０．８ｇ／ｍ2で、両面に同一の塗布量をサイズプレスにより塗布後乾燥して、水分６％、米坪量１００ｇ／ｍ2の基紙を抄紙した。
【００５８】
＜塗工液の調製＞
重質炭酸カルシウム(商品名：ソフトン＃２２００、平均粒子径１．１μｍ、備北粉化社製)８０部と、カオリン(商品名：センチュリーＨＣ、平均粒子径０．９μｍ、ブラジルＩＲＣＣ社製）２０部と、分散剤（商品名：アロンＴ−５０、４０％濃度、東亜合成社製）０．１部とを水中に添加し、カウレス分散機で固形分濃度が６５％の無機顔料分散液を調製した。次いで、無機顔料分散液にガラス転移点４０℃のスチレンアクリル系共重合体(商品名：サイビノールＥＫ−８１、サイデン化学社製)２０部と、ガラス転移点３℃のスチレンブタジエン系共重合体（商品名：Ｐ−６Ｘ２０、日本エイアンドエル社製）４０部と、アニオン性サイズ剤(ポリマロン１３０８Ｓ、スチレンアクリル系、荒川化学社製)５部と、ロール剥離剤（ＳＮコート２４３、ステアリン酸カルシウム、サンノプコ社製）２部とを添加して撹拌し、加水して固形分濃度が５０％の塗工液を調製した。
【００５９】
＜塗工液の塗工＞
基紙の片面に、塗工液を、エアナイフコーターで固形分塗工量が１４．０ｇ／ｍ2となるように塗工し、乾燥し、最終水分率が６％である耐水耐油紙を作製した。
【００６０】
（実施例２）
塗工液の調製において、ガラス転移点４０℃のスチレンアクリル系共重合体(商品名：サイビノールＥＫ−８１、サイデン化学社製)の添加量を１５部、ガラス転移点３℃のスチレンブタジエン系共重合体（商品名：Ｐ−６Ｘ２０、日本エイアンドエル社製）の添加量を３０部、にそれぞれ変更した以外は実施例１と同様にして耐水耐油紙を得た。
【００６１】
（実施例３）
塗工液の調製において、ガラス転移点４０℃のスチレンアクリル系共重合体(商品名：サイビノールＥＫ−８１、サイデン化学社製)の添加量を４０部、ガラス転移点３℃のスチレンブタジエン系共重合体（商品名：Ｐ−６Ｘ２０、日本エイアンドエル社製）の添加量を４０部、にそれぞれ変更した以外は実施例１と同様にして耐水耐油紙を得た。
【００６２】
（実施例４）
塗工液の調製において、ガラス転移点４０℃のスチレンアクリル系共重合体(商品名：サイビノールＥＫ−８１、サイデン化学社製)の添加量を２０部、ガラス転移点３℃のスチレンブタジエン系共重合体（商品名：Ｐ−６Ｘ２０、日本エイアンドエル社製）の添加量を６０部、にそれぞれ変更した以外は実施例１と同様にして耐水耐油紙を得た。
【００６３】
（実施例５）
塗工液の調製において、ガラス転移点４０℃のスチレンアクリル系共重合体(商品名：サイビノールＥＫ−８１、サイデン化学社製)の添加量を２０部、ガラス転移点３℃のスチレンブタジエン系共重合体（商品名：Ｐ−６Ｘ２０、日本エイアンドエル社製）の添加量を２０部にそれぞれ変更し、更にガラス転移点２１℃のスチレンブタジエン系共重合体（商品名：ＰＡ−３８０２、日本エイアンドエル社製）２０部を添加した以外は実施例１と同様にして耐水耐油紙を得た。
【００６４】
（実施例６）
塗工液の調製において、ガラス転移点３℃のスチレンブタジエン系共重合体（商品名：Ｐ−６Ｘ２０、日本エイアンドエル社製）４０部を、ガラス転移点０℃のスチレンブタジエン系共重合体（商品名：０５８９、ＪＳＲ製）４０部に変更した以外は実施例１と同様にして耐水耐油紙を得た。
【００６５】
（実施例７）
塗工液の調製において、ガラス転移点３℃のスチレンブタジエン系共重合体（商品名：Ｐ−６Ｘ２０、日本エイアンドエル社製）４０部を、ガラス転移点１０℃のスチレンブタジエン系共重合体（商品名：Ｔ−２７３０Ｐ、ＪＳＲ製）３０部に変更し、更にガラス転移点２１℃のスチレンブタジエン系共重合体（商品名：ＰＡ−３８０２、日本エイアンドエル社製）１０部を添加した以外は実施例１と同様にして耐水耐油紙を得た。
【００６６】
（実施例８）
塗工液の調製において、重質炭酸カルシウム(商品名：ソフトン＃２２００、平均粒子径１．１μｍ、備北粉化社製)の添加量を１００部とし、カオリン(商品名：センチュリーＨＣ、平均粒子径０．９μｍ、ブラジルＩＲＣＣ社製）を添加せず、更に、ガラス転移点４０℃のスチレンアクリル系共重合体(商品名：サイビノールＥＫ−８１、サイデン化学社製)の添加量を１０部、ガラス転移点３℃のスチレンブタジエン系共重合体（商品名：Ｐ−６Ｘ２０、日本エイアンドエル社製）の添加量を３０部、にそれぞれ変更した以外は実施例１と同様にして耐水耐油紙を得た。
【００６７】
（実施例９）
塗工液の調製において、ガラス転移点４０℃のスチレンアクリル系共重合体(商品名：サイビノールＥＫ−８１、サイデン化学社製)の添加量を４０部、ガラス転移点３℃のスチレンブタジエン系共重合体（商品名：Ｐ−６Ｘ２０、日本エイアンドエル社製）の添加量を４０部、にそれぞれ変更した以外は実施例８と同様にして耐水耐油紙を得た。
【００６８】
（実施例１０）
塗工液の調製において、ガラス転移点４０℃のスチレンアクリル系共重合体(商品名：サイビノールＥＫ−８１、サイデン化学社製)１０部を、ガラス転移点３７℃のスチレンアクリル系共重合体（商品名：ＡＰ−１３１０、昭和電工社製）１０部に変更した以外は実施例８と同様にして耐水耐油紙を得た。
【００６９】
（実施例１１）
塗工液の調製において、ガラス転移点４０℃のスチレンアクリル系共重合体(商品名：サイビノールＥＫ−８１、サイデン化学社製)１０部を、ガラス転移点４３℃のスチレンアクリル系共重合体（商品名：ＡＰ−１３１０、昭和電工社製）４０部に変更し、更に、ガラス転移点３℃のスチレンブタジエン系共重合体（商品名：Ｐ−６Ｘ２０、日本エイアンドエル社製）の添加量を４０部に変更した以外は実施例８と同様にして耐水耐油紙を得た。
【００７０】
（実施例１２）
塗工液の調製において、重質炭酸カルシウム(商品名：ソフトン＃２２００、平均粒子径１．１μｍ、備北粉化社製)１００部を、重質炭酸カルシウム（商品名：ソフトン＃３２００、平均粒子径０．６μｍ、備北粉化社製）８０部に変更し、更に、カオリン(商品名：センチュリーＨＣ、平均粒子径０．９μｍ、ブラジルＩＲＣＣ社製）２０部を添加した以外は実施例８と同様にして耐水耐油紙を得た。
【００７１】
（実施例１３）
塗工液の調製において、重質炭酸カルシウム(商品名：ソフトン＃２２００、平均粒子径１．１μｍ、備北粉化社製)１００部を、重質炭酸カルシウム（商品名：エスカロン＃８００、平均粒子径１．８μｍ、三共製粉社製）８０部に変更し、更に、カオリン(商品名：センチュリーＨＣ、平均粒子径０．９μｍ、ブラジルＩＲＣＣ社製）２０部を添加した以外は実施例９と同様にして耐水耐油紙を得た。
【００７２】
（実施例１４）
塗工液の調製において、重質炭酸カルシウム(商品名：ソフトン＃２２００、平均粒子径１．１μｍ、備北粉化社製)１００部を、重質炭酸カルシウム（商品名：ソフトン＃３２００、平均粒子径０．６μｍ、備北粉化社製）１００部に変更した以外は実施例８と同様にして耐水耐油紙を得た。
【００７３】
（実施例１５）
塗工液の調製において、重質炭酸カルシウム(商品名：ソフトン＃２２００、平均粒子径１．１μｍ、備北粉化社製)１００部を、重質炭酸カルシウム（商品名：エスカロン＃８００、平均粒子径１．８μｍ、三共製粉社製）１００部に変更した以外は実施例９と同様にして耐水耐油紙を得た。
【００７４】
（実施例１６）
塗工液の調製において、カオリン(商品名：センチュリーＨＣ、平均粒子径０．９μｍ、ブラジルＩＲＣＣ社製）２０部を、酸化チタン（商品名：ＣＲ−８５、平均粒子径０．３μｍ、石原産業社製）２０部に変更し、更に、ガラス転移点４０℃のスチレンアクリル系共重合体(商品名：サイビノールＥＫ−８１、サイデン化学社製)の添加量を４０部に変更した以外は実施例５と同様にして耐水耐油紙を得た。
【００７５】
（実施例１７）
塗工液の調製において、アニオン性サイズ剤(ポリマロン１３０８Ｓ、スチレンアクリル系、荒川化学社製)の添加量を３部に変更した以外は実施例１と同様にして耐水耐油紙を得た。
【００７６】
（実施例１８）
塗工液の調製において、アニオン性サイズ剤(ポリマロン１３０８Ｓ、スチレンアクリル系、荒川化学社製)５部を、アニオン性サイズ剤（ポリマロン１３１８、スチレンマレイン系、荒川化学社製）５部に変更した以外は実施例１と同様にして耐水耐油紙を得た。
【００７７】
（比較例１）
塗工液の調製において、ガラス転移点４０℃のスチレンアクリル系共重合体(商品名：サイビノールＥＫ−８１、サイデン化学社製)の添加量を１０部、ガラス転移点３℃のスチレンブタジエン系共重合体（商品名：Ｐ−６Ｘ２０、日本エイアンドエル社製）の添加量を２５部、にそれぞれ変更した以外は実施例１と同様にして耐水耐油紙を得た。
【００７８】
（比較例２）
塗工液の調製において、ガラス転移点４０℃のスチレンアクリル系共重合体(商品名：サイビノールＥＫ−８１、サイデン化学社製)の添加量を４０部、ガラス転移点３℃のスチレンブタジエン系共重合体（商品名：Ｐ−６Ｘ２０、日本エイアンドエル社製）の添加量を５０部、にそれぞれ変更した以外は実施例１と同様にして耐水耐油紙を得た。
【００７９】
（比較例３）
塗工液の調製において、ガラス転移点４０℃のスチレンアクリル系共重合体(商品名：サイビノールＥＫ−８１、サイデン化学社製)の添加量を１０部に変更した以外は実施例１と同様にして耐水耐油紙を得た。
【００８０】
（比較例４）
塗工液の調製において、ガラス転移点４０℃のスチレンアクリル系共重合体(商品名：サイビノールＥＫ−８１、サイデン化学社製)の添加量を４５部、ガラス転移点３℃のスチレンブタジエン系共重合体（商品名：Ｐ−６Ｘ２０、日本エイアンドエル社製）の添加量を３５部、にそれぞれ変更した以外は実施例１と同様にして耐水耐油紙を得た。
【００８１】
（比較例５）
塗工液の調製において、ガラス転移点４０℃のスチレンアクリル系共重合体(商品名：サイビノールＥＫ−８１、サイデン化学社製)２０部を、ガラス転移点５０℃のスチレンアクリル系共重合体（商品名：ＡＰ−３７６０、昭和電工社製）１０部に変更し、更に、ガラス転移点３℃のスチレンブタジエン系共重合体（商品名：Ｐ−６Ｘ２０、日本エイアンドエル社製）の添加量を３０部に変更した以外は実施例１と同様にして耐水耐油紙を得た。
【００８２】
（比較例６）
塗工液の調製において、ガラス転移点４０℃のスチレンアクリル系共重合体(商品名：サイビノールＥＫ−８１、サイデン化学社製)２０部を、ガラス転移点３０℃のスチレンアクリル系共重合体（商品名：ジョンクリル７３４、ＢＡＳＦ社製）４０部に変更した以外は実施例１と同様にして耐水耐油紙を得た。
【００８３】
（比較例７）
塗工液の調製において、ガラス転移点３℃のスチレンブタジエン系共重合体（商品名：Ｐ−６Ｘ２０、日本エイアンドエル社製）４０部を、ガラス転移点が１５℃のスチレンブタジエン系共重合体（商品名：ＤＬ−６２０、旭化成ケミカルズ社製）２０部に変更した以外は実施例５と同様にして耐水耐油紙を得た。
【００８４】
（比較例８）
塗工液の調製において、ガラス転移点３℃のスチレンブタジエン系共重合体（商品名：Ｐ−６Ｘ２０、日本エイアンドエル社製）４０部を、ガラス転移点が−６℃のスチレンブタジエン系共重合体（商品名：ＰＡ−６０８２、日本エイアンドエル社製）４０部に変更した以外は実施例１と同様にして耐水耐油紙を得た。
【００８５】
（比較例９）
塗工液の調製において、アニオン性サイズ剤(ポリマロン１３０８Ｓ、スチレンアクリル系、荒川化学社製)の添加量を１．５部に変更した以外は実施例１と同様にして耐水耐油紙を得た。
【００８６】
（比較例１０）
塗工液の調製において、アニオン性サイズ剤(ポリマロン１３０８Ｓ、スチレンアクリル系、荒川化学社製)の添加量を７．０部に変更した以外は実施例１と同様にして耐水耐油紙を得た。
【００８７】
各実施例及び各比較例にて得られた耐水耐油紙は、以下の項目について評価を行った。また、無機顔料の平均粒子径は、ＥＬＳＺ−１０００（大塚電子社製）を用いて光散乱法により測定した実測値を示す。
【００８８】
［耐ブロッキング性］
耐水耐油紙の耐ブロッキング性は、縦目１０ｃｍ×横目５ｃｍに裁断した耐水耐油紙を、４枚重ねて５０ｋｇｆ／ｃｍの荷重にて室温下で２４時間加圧放置し、塗工面と非塗工面、塗工面と塗工面の接着状況を評価した。接着状況の評価は以下の４段階評価として、○以上を合格レベルと判断した。
◎：全く接着しない
○：軽微に接着するが剥離は容易
△：部分的に接着
×：全面が接着
【００８９】
［耐水性：コッブ吸水度］
耐水耐油紙の耐水性は、ＪＩＳ  Ｐ８１４０の吸水度試験方法（コッブ法）に準じ、耐水耐油紙表面の接触時間１２０秒での吸水量を測定した。
【００９０】
［耐油性：３Ｍキット法耐油度］
耐水耐油紙の耐油性は、ＴＡＰＰＩ  ＲＣ−２２８（３Ｍキット法）に準じて表１の通り評価した。
【００９１】
［王研式透気度］
耐水耐油紙の透気度は、ＪＩＳ  Ｐ  ８１５５：２０１０に準拠した方法で測定し、以下の基準により２段階評価で判定した。として○以上を合格レベルと判断した。
○：１００００秒以上
×：１００００秒未満
【００９２】
［インク着肉性］
ＲＩ印刷機（明製作所）を用いて市販酸化重合型印刷インキにより印刷し、印刷面の均一性と濃度を以下の基準により４段階評価で目視判定し、○以上を合格レベルと判断した。
◎：非常に優れる
○：優れる
△：ややムラ有り
×：ムラ有り
【００９３】
各実施例及び各比較例にて得られた耐水耐油紙について、塗工層の組成が図１〜４、及び図６〜９に、物性が図５及び図１０にそれぞれ示されている。
【００９４】
図５から明かなように、実施例１〜１８で得られた耐水耐油紙は、耐ブロッキング性、耐水性、耐油性及びインク着肉性に優れるものであった。
【００９５】
これに対して、図１０に示されるように比較例１〜１０により得られた耐水耐油紙は、何らかの点で問題のあるものであった。比較例１で得られ耐水耐油紙は、無機顔料に対するバインダの配合量が少なすぎるため、塗工層が十分に形成されず、耐水性と耐油性に劣るものとなり、結果的に王研式透気度が１００００秒未満であった。また、比較例２で得られた耐水耐油紙は、無機顔料に対するバインダの配合量が多すぎたため、耐ブロッキング性とインク着肉性に劣るものであった。
【００９６】
比較例３で得られた耐水耐油紙は、ガラス転移点が３℃であるスチレンブタジエン系共重合体（バインダ（Ｂ））の配合量が多すぎたため、耐ブロッキング性とインク着肉性に劣るものであった。また、比較例４で得られた耐水耐油紙は、ガラス転移点が４０℃であるスチレンアクリル系共重合体（バインダ（Ａ））の配合量が多すぎたため、耐水性と耐油性に劣るものであった。
【００９７】
比較例５で得られた耐水耐油紙は、バインダ（Ａ）としてガラス転移点が５０℃であるスチレンアクリル系共重合体を用いたため、塗工層が十分に形成されず（結果的に王研式透気度が１００００秒未満であった）耐水性と耐油性に劣るものであった。また、比較例６で得られた耐水耐油紙は、バインダ（Ａ）としてガラス転移点が３０℃であるスチレンアクリル系共重合体を用いたため、耐ブロッキング性とインク着肉性に劣るものであった。
【００９８】
比較例７で得られた耐水耐油紙は、バインダ（Ｂ）としてガラス転移点が１５℃であるスチレンブタジエン系共重合体を用いたため、耐水性に劣るものであった。また、比較例８で得られた耐水耐油紙は、バインダ（Ｂ）としてガラス転移点が−６℃であるスチレンブタジエン系共重合体を用いたため、耐ブロッキング性とインク着肉性に劣るものであった。
【００９９】
比較例９で得られた耐水耐油紙は、アニオン性サイズ剤の添加量が少なすぎたために、耐油性及び耐水性が劣り、更に耐ブロッキング性とインク着肉性に劣るものであった。また、比較例１０で得られた耐水耐油紙は、アニオン性サイズ剤の添加量が多すぎたためにインク着肉性に劣るものであった。
【産業上の利用可能性】
【０１００】
以上述べたように、本発明に係る耐水耐油紙は、耐水耐油性と耐ブロッキング性に優れたものであるため、巻取状態や平版状態などの塗工層同士、若しくは塗工層と非塗工層とが重なり合う状態でもブロッキングが生じにくいものである。
【図１】
0006445411.tif 000002
【図２】
0006445411.tif 000003
【図３】
0006445411.tif 000004
【図４】
0006445411.tif 000005
【図５】
0006445411.tif 000006
【図６】
0006445411.tif 000007
【図７】
0006445411.tif 000008
【図８】
0006445411.tif 000009
【図９】
0006445411.tif 000010
【図１０】
0006445411.tif 000011